(57)【要約】１つ程度の数のリガンドが付着したナノ粒子を分離するための迅速な方法を開発した。この方法では、サイズ分布が均一で狭いナノ粒子の集団−リガンド複合体のサイズ排除分離を利用している。リガンドは一般に、幾何学的ナノ構造体を構成する目的で他のナノ粒子に結合するように官能化されたバイオポリマーである。【特許請求の範囲】
【請求項１】
ａ）サイズ分布が均一で狭いナノ粒子の集団であって、この集団の部分集合が、ナノ粒子−リガンド複合体を形成するようにナノ粒子に安定に付着された少なくとも１つのリガンドを有し、かつ、前記複合体の最小有効サイズが単離されたナノ粒子の有効サイズの少なくとも２倍である、集団を提供するステップと、
ｂ）（ａ）のナノ粒子の集団に、有効サイズカットオフがナノ粒子−リガンド複合体よりも大きいサイズ排除クロマトグラフ媒体を適用するステップと、
ｃ）規定された数のリガンドを有するナノ粒子−リガンド複合体を回収するステップと、を含んでなる、規定された数のリガンドを含んでなるナノ粒子を分離および単離するための方法。
【請求項２】
ナノ粒子の集団が、直径約２ｎｍから約１０ｎｍの範囲のナノ粒子を含む、請求項１に記載の方法。
【請求項３】
ナノ粒子が金属質である、請求項１に記載の方法。
【請求項４】
ナノ粒子を含んでなる金属が、金、銀、白金、パラジウム、イリジウム、ロジウム、オスミウム、鉄、銅、コバルト、およびこれらの合金よりなる群から選択される、請求項３に記載の方法。
【請求項５】
ナノ粒子が半導体である、請求項１に記載の方法。
【請求項６】
ナノ粒子を含んでなる半導体が、セレン化カドミウム、硫化カドミウム、硫化銀、硫化カドミウム、硫化亜鉛、セレン化亜鉛、硫化鉛、ヒ化ガリウム、シリコン、酸化スズ、酸化鉄、およびリン化インジウムよりなる群から選択される、請求項５に記載の方法。
【請求項７】
ナノ粒子が単層膜でコーティングされたものである、請求項１に記載の方法。
【請求項８】
前記単層膜が、
ａ）−ＮＨ２基、−ＣＯＯＨ基、−ＣＨＯ−基、−ＯＨ基、−Ｘ（Ｃｌ、Ｂｒ、Ｉ）基、スクシンイミド基、およびエポキシ基よりなる群から選択される反応基を有する分子、ならびに
ｂ）ペプチド、チオプロニン、およびＧＳＨよりなる群から選択される生体分子、
よりなる群から選択される、請求項７に記載の方法。
【請求項９】
前記単層膜が遮蔽成分をさらに含んでなる、請求項７に記載の方法。
【請求項１０】
遮蔽成分が、短鎖エチレングリコールオリゴマー、エチレングリコールメタクリレート、糖類、クラウンエーテル、およびアクリルアミドよりなる群から選択される請求項９に記載の方法。
【請求項１１】
リガンドが、タンパク質、核酸、ペプチド核酸、合成ポリマーおよびオリゴマーよりなる群から選択される、請求項１に記載の方法。
【請求項１２】
リガンドが核酸分子である、請求項１１に記載の方法。
【請求項１３】
核酸分子が約１０から約１００塩基である、請求項１２に記載の方法。
【請求項１４】
核酸分子が約２０から約５０塩基である、請求項１２に記載の方法。
【請求項１５】
核酸分子が、官能基を含むように５’末端または３’末端で誘導体化されている、請求項１２に記載の方法。
【請求項１６】
前記官能基が、ＳＣ６Ｈ１２、１から１２個の炭素スペーサを有するアミン基（−ＮＨ２）、１から１２個の炭素スペーサを有するチオール基（ＳＨ）、１から１２個の炭素スペーサ、トリエチレングリコールスペーサを有するビオチン基、１から１２個の炭素スペーサを有するアクリルアミド基よりなる群から選択される、請求項１５に記載の方法。
【請求項１７】
前記官能基が結合対のメンバーである、請求項１５に記載の方法。
【請求項１８】
結合対の前記メンバーが、グルタチオン−Ｓ−トランスフェラーゼ／グルタチオン、６ＸヒスチジンＴａｇ／Ｎｉ−ＮＴＡ、ストレプトアビジン／ビオチン、Ｓ−タンパク質／Ｓ−ペプチド、クチナーゼ／ホスホネートインヒビター、抗原／抗体、ハプテン／抗ハプテン、葉酸／葉酸結合タンパク質、およびプロテインＡまたはＧ／免疫グロブリンよりなる群から選択される、請求項１７に記載の方法。
【請求項１９】
サイズ排除クロマトグラフィ媒体が炭水化物を主成分とするものである、請求項１に記載の方法。
【請求項２０】
少なくとも３つのナノ粒子−リガンド複合体を含んでなる幾何学的ナノ構造体であって、前記複合体が各々、
ａ）ナノ粒子、ならびに
ｂ）第１の近位部と第２の遠位部とを有するリガンド、を含んでなり、かつ、
リガンドが第１の近位部でナノ粒子の表面に付着され、そして
ナノ粒子−リガンド複合体が各々、リガンドの第２の遠位部を介して相互に付着されている、幾何学的ナノ構造体。
【請求項２１】
ナノ粒子の直径が約２ｎｍから約１０ｎｍである、請求項２０に記載の幾何学的ナノ構造体。
【請求項２２】
ナノ粒子が、金属および半導体よりなる群から選択される材料で構成されている、請求項２０に記載の幾何学的ナノ構造体。
【請求項２３】
リガンドが、タンパク質、核酸、ペプチド核酸、合成ポリマーおよびオリゴマーよりなる群から選択される、請求項２０に記載の幾何学的ナノ構造体。
【請求項２４】
リガンドが、核酸およびペプチド核酸よりなる群から選択される核酸含有分子である、請求項２３に記載の幾何学的ナノ構造体。
【請求項２５】
リガンドが、遠位部に官能基を含むように誘導体化されたものである、請求項２４に記載の幾何学的ナノ構造体。
【請求項２６】
官能基が、ＳＣ６Ｈ１２、１から１２個の炭素スペーサを有するアミン基（−ＮＨ２）、１から１２個の炭素スペーサを有するチオール基（ＳＨ）、１から１２個の炭素スペーサ、トリエチレングリコールスペーサを有するビオチン基、１から１２個の炭素スペーサを有するアクリルアミド基よりなる群から選択される、請求項２５に記載の幾何学的ナノ構造体。
【請求項２７】
リガンドが核酸分子であり、ナノ粒子−リガンド複合体がリガンドの遠位部のハイブリダイゼーションを介して相互に付着されている、請求項２０に記載の幾何学的ナノ構造体。
【請求項２８】
官能基が結合対の第１のメンバーであり、ナノ粒子−リガンド複合体が各々結合対の第２のメンバーに付着されている、請求項２０に記載の幾何学的ナノ構造体。
【請求項２９】
結合対の第１のメンバーがビオチンであり、結合対の第２のメンバーがアビジンおよびストレプトアビジンよりなる群から選択される、請求項２８に記載の幾何学的ナノ構造体。
【請求項３０】
少なくとも２つのナノ粒子−リガンド複合体を含む幾何学的ナノ構造体であって、前記複合体が各々、
ａ）少なくとも１つのナノ粒子、ならびに
ｂ）第１の近位部と第２の遠位部とを有する少なくとも１つのリガンド、を含んでなり、かつ、
リガンドが第１の近位部でナノ粒子の表面に付着されており、
ナノ粒子−リガンド複合体が各々、リガンドの第２の遠位部を介して相互に付着されており、そして、二量体、三量体、四量体およびこれらの混合物の形態を取る、幾何学的ナノ構造体。
【請求項３１】
ナノ粒子の直径が約２ｎｍから約１０ｎｍである、請求項３０に記載の幾何学的ナノ構造体。
【発明の詳細な説明】
【０００１】
本件出願は、２００２年８月２７日に出願された米国仮特許出願第６０／４０６，２１１号の利益を主張するものであり、その開示内容は引用することによってその全体が本願明細書に編入される。
【技術分野】
【０００２】
本発明は、規定された数のリガンドが付着された金属ナノ粒子を作製することに関する。
【背景技術】
【０００３】
ナノ粒子とは、ナノスケール材料の分野における幅広い研究対象であるナノメートルサイズの金属性・半導体性粒子である。ナノ粒子には、ナノスケールの電子デバイス、多機能触媒、化学センサならびに、バイオセンサや生物学的アッセイなどの多くの生物学的用途をはじめとする多種多様な分野に応用できる可能性が秘められている。これらの用途の多くを業務規模で開発するために必要な要件のひとつは、ナノ粒子の自己組織化された空間配置をとることにある。
【０００４】
１以上のリガンドに共有結合されたナノ粒子の作製についての具体的な説明が多種多様なリガンドを用いて多くのグループからなされている。構造要素または診断装置として機能させるためには、ナノ粒子１つあたりのリガンド数を正確に把握する必要がある。化学反応には統計的な側面があるため、規定された数のリガンドを含む粒子を直接的な化学変換で得るのは極めて困難である。したがって、ナノ粒子に付着されたリガンド数を基準にナノ粒子を単離するための分離法に対するニーズがある。
【０００５】
ナノ粒子−リガンド複合体の分離方法は周知である。たとえば、金ナノ粒子を合成して凝集した肉眼で見えるクラスターを得る目的でオリゴヌクレオチドを使用することが、非特許文献１によって教示されている。非特許文献２は、反応混合物から二量体の単離にゲル電気泳動を用い、各粒子に結合したｓｓＤＮＡの相補鎖を利用してホスフィン安定化金ナノ粒子の二量体を調製した。非特許文献３は、結合ｓｓＤＮＡ鎖数を基準に金ナノ粒子を電気泳動的に分離することについて示しているが、この著者らは長さが５０塩基未満のリガンドを含む粒子を分離するには至らなかった。非特許文献４は、ビオチニル化ＤＮＡとストレプトアビジンとを利用してナノスケールのネットワークならびに凝集体を作製したが、個々の構造体を単離することはしなかった。
【０００６】
【非特許文献１】マーキン（Ｍｉｒｋｉｎ）ら、Ｎａｔｕｒｅ、第３８２巻、第６０７ページ、１９９６
【非特許文献２】ローウェス（Ｌｏｗｅｔｈ）ら、Ａｎｇｅｗ．Ｃｈｅｍ．，Ｉｎｔ．Ｅｄ．Ｅｎｇｌ．１９９９、第３８巻、１８０８〜１８１２
【非特許文献３】ザンチェット（Ｚａｎｃｈｅｔ）ら、Ｎａｎｏ  Ｌｅｔｔ．２００１、１、３２〜３５
【非特許文献４】ニーマイヤー（Ｎｉｅｍｅｙｅｒ）ら、Ｃｈｅｍｂｉｏｃｈｅｍ、２００１、２、２６０〜２６４
【発明の開示】
【発明が解決しようとする課題】
【０００７】
上述したナノ粒子−リガンド複合体の分離および単離方法は有用ではあるが、単一種のリガンドを含んでなるナノ粒子を高速かつ手軽な方法で再現可能に単離できないという欠点がある。
【０００８】
サイズによる分離被検体について浸透性支持体を用いる液体クロマトグラフの手法のひとつにゲル浸透クロマトグラフィとしても知られるサイズ排除クロマトグラフィ（ＳＥＣ）がある。この分離手法の利点として、高速で簡単に実施でき、大規模な作業に容易に役立てられることがあげられる。
【０００９】
ＳＥＣは金ナノ粒子のキャラクタリゼーションならびに分離に利用されてきた。たとえば、ウェイ（Ｗｅｉ）ら（Ｊ．Ｃｈｒｏｍａｔｏｇｒ．Ａ  ８３６、２５３〜２６０（１９９９））は、ＳＥＣを細孔径が１００ｎｍのポリマーベースのカラムで用いて５から３８ｎｍの大きさの金ナノ粒子を分離することについて述べた。ＳＥＣを用いる金ナノ粒子の形状分離については、（ウェイ（Ｗｅｉ）ら、Ａｎａｌ  Ｃｈｅｍ．７１：２０８５〜２０９１（１９９９））にも説明されている。
【００１０】
ＳＥＣの手法には長い歴史があるが、単一のリガンド種が付着されたサイズ分布の狭いナノ粒子の分離目的でこれを使用したという報告は、今日までのところなされていない。本願出願人らは、異なるリガンド種を有するナノ粒子−リガンド複合体の分離および単離を可能にするＳＥＣ手法を開発することによって、上記の課題を解決した。
【００１１】
発明の概要
本発明は、
ａ）サイズ分布が均一で狭いナノ粒子の集団であって、この集団の部分集合が、ナノ粒子−リガンド複合体を形成するようにナノ粒子に安定に付着された少なくとも１つのリガンドを有し、かつ、前記複合体の最小有効サイズが単離されたナノ粒子の有効サイズの少なくとも２倍である、集団を提供するステップと、
ｂ）（ａ）のナノ粒子の集団に、有効サイズカットオフがナノ粒子−リガンド複合体よりも大きいサイズ排除クロマトグラフ媒体を適用するステップと、
ｃ）規定された数のリガンドを有するナノ粒子−リガンド複合体を回収するステップと、を含んでなる、規定された数のリガンドを含んでなるナノ粒子の生成方法を提供するものである。
【００１２】
もう一つの態様では、本発明は、少なくとも３つのナノ粒子−リガンド複合体を含んでなる幾何学的ナノ構造体であって、前記複合体が各々、
ａ）ナノ粒子、ならびに
ｂ）第１の近位部と第２の遠位部とを有するリガンド、を含んでなり、かつ、
リガンドが第１の近位部でナノ粒子の表面に付着され、そして
ナノ粒子−リガンド複合体が各々、リガンドの第２の遠位部を介して相互に付着されている、幾何学的ナノ構造体を提供するものである。
【００１３】
好ましい態様において、本発明は、少なくとも２つのナノ粒子−リガンド複合体を含んでなる幾何学的ナノ構造体であって、前記複合体が各々、
ａ）少なくとも１つのナノ粒子、ならびに
ｂ）第１の近位部と第２の遠位部とを有する少なくとも１つのリガンド、を含んでなり、かつ、
リガンドが第１の近位部でナノ粒子の表面に付着されており、
ナノ粒子−リガンド複合体が各々、リガンドの第２の遠位部を介して相互に付着されており、そして、二量体、三量体、四量体およびこれらの混合物の形態を取る、幾何学的ナノ構造体を提供するものである。
【００１４】
以下の配列は米国特許施行規則第１．８２１〜１．８２５（「ヌクレオチド配列および／またはアミノ酸配列の開示を含む特許出願の要件−配列規則」）に準拠し、世界知的所有権機関（ＷＩＰＯ）標準ＳＴ．２５（１９９８）、ＥＰＯおよびＰＣＴの配列表要件（施行規則５．２および４９．５（ａ−ｂｉｓ）ならびに実施細則第２０８号および附属書Ｃ）に従ったものである。ヌクレオチドおよびアミノ酸配列データに用いる記号および形式は米国特許施行規則第１．８２２に記載の規則に準拠している。
【００１５】
配列番号：１〜３は、本発明のナノ粒子への付着に適した核酸リガンドである。
【００１６】
発明の詳細な記述
本発明は、規定された数のリガンドが付着したナノ粒子またはナナオ粒子（ｎａｎａｏｐａｒｔｉｃｌｅ）を得るための方法に関する。ナノ粒子上のリガンド数を化学量論的に制御する機能によって、導電性幾何学的ナノ構造体電界放射ディスプレイおよび導電性コーティングをはじめとするナノメートル規模のさまざまな電子デバイスの合成に必要なステップを定量的に制御できるようになる。
【００１７】
特許請求の範囲および明細書を解釈するにあたり、本願明細書では以下の定義および略号を使用する。
「ＣＮＢＰ」はカーボンナノチューブ結合ペプチドを意味し、
「ＭＷＮＴ」は多層ナノチューブを意味し、
「ＳＷＮＴ」は単層ナノチューブを意味し、
「ＴＥＭ」は透過電子顕微鏡を意味し、
「ＣＮＴ」はカーボンナノチューブを意味し、
「ＧＳＨ」は化合物グルタチオンを示す。
【００１８】
「ＴＰ」はチオプロニンの略号である。
【００１９】
本願明細書において「ナノ粒子」とは、平均粒径が１〜１００ｎｍの間にある金属質粒子であると定義する。好ましくは、粒子の平均粒径が約１〜４０ｎｍの間である。
【００２０】
本願明細書において使用する場合、「粒度」と「粒径」は同じ意味である。
【００２１】
「ナノ構造体」という用語は、少なくとも１つの特徴寸法（ｃｈａｒａｃｔｅｒｉｓｔｉｃ  ｄｉｍｅｎｓｉｏｎ）が約１００ミクロン未満である、チューブ、ロッド、シリンダ、束状構造体、ウエハ、ディスク、シート、プレート、平面、錐体、細長い小片、顆粒、楕円体、楔体、ポリマー繊維、天然繊維、このような他の物体を意味する。
【００２２】
「ナノロッド」という用語は、中空であっても中実であってもよく、断面形状が円形であっても円形でなくても構わない、さまざまなナノ構造体を意味する。本発明のナノロッドには、ナノチューブ、ナノファイバ、ポリマーナノファイバ、束状構造体、多層構造体を含み得る。
【００２３】
「ナノチューブ」という用語は、狭い方の寸法（直径）が約１〜２００ｎｍであり、長い方の寸法（長さ）については、短い方の寸法に対する長い方の寸法の比すなわちアスペクト比が少なくとも５である、中空の物品を示す。通常、アスペクト比は１０〜２０００の間である。
【００２４】
「ナノ平面」とは、１つの特徴寸法が５００ナノメートル未満である、単層または二層のグラファイトシートまたはグラフェンシートなどの表面を意味する。
【００２５】
「ナノファイバ」とは、寸法が１０００ナノメートル未満と小さい天然のフィラメントまたはポリマーフィラメントを意味する。
【００２６】
本願明細書において使用する場合、「サイズ分布が均一で狭い」という用語は、ナノ粒子の集団について用いる限り、ナノ粒子１個の大きさのばらつきが集団全体の平均的な大きさの約１０％以内であるナノ粒子の集団を意味する。
【００２７】
「単層膜」とは、単一分子の厚さである、ナノ粒子にコーティングされる材料の層を示す。
【００２８】
「混合単層膜」とは、少なくとも２種類の分子成分を有する単層膜を示す。
【００２９】
「捕獲コーティング成分」とは、本願明細書において使用する場合、何らかのリガンドまたは捕獲部分との親和性を持つ、ナノ粒子に単層膜を形成できる材料を示す。「捕獲」成分は、混合単層膜の少ない方の部分をなし、単層膜の５０％未満を占めるものであればよい。
【００３０】
「遮蔽用コーティング成分」とは、捕獲部分ではない物質の非特異的結合を防止する機能を持つ、ナノ粒子に単層膜を形成できる材料を示す。遮蔽用コーティング成分はさまざまな材料で構成されるもので構わないが、エチレングリコールが特に適している。
【００３１】
「ナノ粒子−リガンド複合体」という用語は、少なくとも１つのリガンドが安定に付着されたナノ粒子を示す。
【００３２】
「安定に付着された」という表現は、ナノ粒子または他のナノ構造体へのリガンドの付着について用いる限り、共有結合または他の化学的な手段によってナノ粒子の表面にリガンドが付着することを示す。
【００３３】
「幾何学的ナノ構造体」という用語は、整然とした幾何学的パターンでナノ粒子が空間的に配置された少なくとも２つのナノ粒子−リガンド複合体を含んでなるナノメートル規模の構造体を示す。
【００３４】
「リガンド」という用語は、ナノ粒子同士を連結してナノメートル規模の幾何学的構造体を形成すべくナノ粒子またはナノ構造体の表面に結合できるあらゆる材料を意味する。リガンドは、その「近位部」でナノ粒子および他のナノ構造体に安定に付着されるのに対し、リガンドの「遠位部」は他の部分に自由に結合できる。
【００３５】
「結合対」という用語は、化学ポリマーまたはバイオポリマーをベースにした、互いに特異的に結合するカップルを示す。結合対の一般的な例に、抗原／抗体またはハプテン／抗ハプテン系などの免疫型の結合対がある。
【００３６】
「有効サイズ」という用語は、サイズ排除クロマトグラフィに現れる材料の大きさを意味する。材料の「有効サイズ」は、材料の化学特性や物性、サイズ排除クロマトグラフ媒体との相互作用の仕方次第では、材料が実際の大きさよりも大きく見えたり小さく見えたりすることがあるという点で、材料の「実サイズ」と区別される。材料の有効サイズは、サイズ排除クロマトグラフィにおいて大きさがすでに分かっている材料との対比で同一条件下にて求められる。
【００３７】
「サイズ排除クロマトグラフ媒体」という用語は、均一な細孔径を生成する目的で構成でき、かつ、大きさを基準にナノメートル規模の材料の分離に利用できる材料を示す。
【００３８】
本願明細書において使用する場合、「核酸分子」とは、一本鎖または二本鎖であり、任意に、合成、非天然、あるいは改変したヌクレオチド塩基を含有するＲＮＡまたはＤＮＡのポリマーであると定義される。ＤＮＡのポリマーの形での核酸分子については、ｃＤＮＡ、ゲノムＤＮＡまたは合成ＤＮＡの１以上のセグメントで構成されるものであっても構わない。
【００３９】
「ペプチド」という用語は、ペプチド結合または修飾ペプチド結合によって互いに結合された２以上のアミノ酸を示す。ペプチドには、プロセシングや翻訳後修飾などの何らかの自然なプロセスで修飾されたものだけでなく、化学修飾の手法で修飾されたものも含まれる。この修飾は、ペプチド骨格、アミノ酸側鎖、アミノ末端またはカルボキシル末端をはじめとして、ペプチド内のどこにでも起こり得るものである。修飾の一例として、アミド化、アシル化、アセチル化、架橋、環化、グリコシル化、水酸化、リン酸化、ラセミ化ならびに、ヌクレオチドまたはヌクレオチド誘導体、脂質または脂質誘導体などのさまざまな部分の共有付着（たとえば、Ｐｒｏｔｅｉｎｓ−  Ｓｔｒｕｃｔｕｒｅ  ａｎｄ  Ｍｏｌｅｃｕｌａｒ  Ｐｒｏｐｅｒｔｉｅｓ、第２版  クライトン（Ｃｒｅｉｇｈｔｏｎ）、Ｗ．Ｈ．フリーマン・アンド・カンパニー（Ｆｒｅｅｍａｎ  ａｎｄ  Ｃｏｍｐａｎｙ）、ニューヨーク（１９９３）およびＰｏｓｔ−ｔｒａｎｓｌａｔｉｏｎ  ｃｏｖａｌｅｎｔ  Ｍｏｄｉｆｉｃａｔｉｏｎ  ｏｆ  Ｐｒｏｔｅｉｎｓ、Ｂ．Ｃ．ジョンソン（Ｊｏｈｎｓｏｎ）編、アカデミック・プレス（Ａｃａｄｅｍｉｃ  Ｐｒｅｓｓ）、ニューヨーク（１９８３）を参照のこと）があげられるが、これに限定されるものではない。
【００４０】
本願明細書において使用する場合、「ペプチド」という用語と「ポリペプチド」という用語は同義に用いられる。
【００４１】
「ペプチド核酸」という用語は、ペプチドリンカーによって連結された核酸ポリマーの連続配列を有する材料を示す。
【００４２】
本発明は、大きさが均一なナノ粒子−リガンド複合体の集団を迅速かつ大規模に分離してナノ粒子１個あたりの正確なリガンド数を知ることのできる画分を得るための方法に関する。このナノ粒子については、任意に単層膜でコーティングして粒子を安定させ、水溶性を持たせたものであってもよい。分離後は、これらのナノ粒子をアセンブルし、電子ナノデバイスの製造に役立つナノメートル規模の幾何学的構造体を得ることができる。
【００４３】
ナノ粒子−リガンド複合体
ナノ構造体およびナノ粒子
本発明は、リガンドとナノ粒子またはナノ構造体とを連結することで形成される複合体を提供するものである。本願明細書ではナノ粒子を例にあげているが、さまざまな他のナノ構造体が適する場合もあることは当業者であれば理解できよう。たとえば、本発明において好適なナノ構造体は、チューブ、ロッド、シリンダ、束状構造体、ウエハ、ディスク、シート、プレート、平面、錐体、細長い小片、顆粒、楕円体、楔体、ポリマー繊維、天然繊維をはじめとする多様性または形状をとり得るものであり、制限になるのは少なくとも１つの特徴寸法が約１００ミクロン未満でなければならないという点のみである。
【００４４】
たとえば、ナノ平面を官能化してリガンドを受け入れるようにすることが可能であり、ダンベル（ｄｕｍｂｅｌｌ）、矩形、円形、楕円形または多角形などの形状をとることができよう。一般的なナノ平面は、炭素グラフェン、金属酸化物、ケイ酸塩、金属硫化物、層状鉱物を剥離して得られる他の材料などの多種多様な材料で構成し得るものである。
【００４５】
一実施形態では、ナノロッドを容易に本発明で用いることができるだろうと思われる。ナノロッドには、カーボンナノチューブならびに、ポリマーナノファイバ、束状構造体および多層構造体をはじめとするナノチューブやナノファイバを含み得るが、これに限定されるものではない。
【００４６】
本発明において特に好適なナノロッドはナノチューブであり、炭素ベースのナノチューブが最も好ましい。本発明のナノチューブは通常長さ約１〜２００ｎｍであり、短い方の寸法に対する長さ寸法の比すなわちアスペクト比が少なくとも５である。一般に、アスペクト比は１０から２０００の間である。カーボンナノチューブは一部が炭素原子で構成されるが、金属などの他の元素でドープされたものであっても構わない。本発明の炭素ベースのナノチューブについては、多層ナノチューブ（ＭＷＮＴ）であっても単層ナノチューブ（ＳＷＮＴ）であっても構わない。ＭＷＮＴは、たとえば、各々直径の異なる同心のナノチューブをいくつか含むものである。すなわち、直径の最も小さいチューブがこれより直径の大きなチューブの中に入り、これがさらに直径の大きな別のナノチューブの中に入っている。一方、ＳＷＮＴはナノチューブ１本で構成される。
【００４７】
ナノ構造体−リガンド複合体を形成するにあたって本発明において好ましいのはナノ粒子である。好適なナノ粒子は平均粒径が１から１００ｎｍの間にある金属質粒子または半導体粒子である。好ましくは、粒子の平均粒径は約１から４０ｎｍの間である。金属質ナノ粒子としては、金、銀、白金、パラジウム、イリジウム、ロジウム、オスミウム、鉄、銅、コバルトならびに、これらの金属で構成される合金の粒子があげられるが、これに限定されるものではない。「半導体ナノ粒子」としては、セレン化カドミウム、硫化カドミウム、硫化銀、硫化カドミウム、硫化亜鉛、セレン化亜鉛、硫化鉛、ヒ化ガリウム、シリコン、酸化スズ、酸化鉄、リン化インジウムの粒子があげられるが、これに限定されるものではない。
【００４８】
本発明のナノ粒子は単層膜でコーティングされている。単層膜は、好適なリガンドに対する付着部（ａｔｔａｃｈｍｅｎｔ）として機能すると同時に、ナノ粒子に水溶性を持たせる役割も果たす。コーティングによって水溶性となったナノ粒子を本願明細書では「安定化されている」と呼ぶ。安定化された水溶性の金属ナノ粒子および半導体ナノ粒子を作製する方法は従来技術において周知である。これらの粒子は、有機コーティングの性質に応じて荷電していることもあれば中性のこともある。たとえば、本願明細書に援用する、テンプルトン（Ｔｅｍｐｌｅｔｏｎ）ら（Ｌａｎｇｍｕｉｒ  １５：６６〜７６（１９９９））には、チオプロニンまたはコエンザイムＡ単層膜で保護された、安定化された荷電水溶性金ナノ粒子を作製するための方法が記載されている。チオプロニン保護金ナノ粒子を作製するにあたって、四塩化金酸とＮ−（２−メルカプトプロピオニル）グリシン（チオプロニン）とをメタノールと酢酸との混合物に同時溶解させた。素早く攪拌しながら水素化ホウ素ナトリウムを添加した。これらの粒子の平均粒度については、反応時のチオプロニンと四塩化金酸とのモル比を変えることで制御できる。コエンザイムＡ保護金ナノ粒子についても、反応におけるチオプロニンをコエンザイムＡに変えて同様にして作製した。
【００４９】
金属金、銀、白金、パラジウム、コバルトおよびニッケルの安定化された水溶性ナノ粒子を作製する同様の方法が、ヒース（Ｈｅａｔｈ）らによって本願明細書に援用する米国特許第６，１０３，８６８号に説明されている。この方法では、１以上の金属塩の溶液または分散液を、チオール、ホスフィン、ジスルフィド、アミン、オキシドまたはアミドなどの官能基を有する有機表面パッシバントの溶液と混合した。続いて還元剤を添加し、金属塩を還元して遊離金属を得た。
【００５０】
安定化させた水溶性白金ナノ粒子を作製するための方法が、本願明細書に援用する、チェン（Ｃｈｅｎ）ら（Ｃｏｌｌｏｉｄｓ  ａｎｄ  Ｓｕｒｆａｃｅｓ  Ａ  １６９：１０７〜１１６（２０００））によって説明されている。これらのナノ粒子は、ポリ（Ｎ−ビニルイソブチルアミド）の存在下にてクロロ白金酸をエタノールで還元し、エタノール−水混合物中で作製された。
【００５１】
ハーゲマイヤー（Ｈａｇｅｍｅｙｅｒ）らは、本願明細書に援用する米国特許第６，０７４，９７９号において、酢酸パラジウムなどのパラジウム塩と水素化ホウ素ナトリウムなどの還元剤とをポリベタインの存在下にて反応させることでポリベタイン安定化パラジウムナノ粒子を作製する方法について説明した。
【００５２】
安定化された中性の水溶性金属ナノ粒子については、非イオン性安定化用有機コーティングまたは単層膜を用いて上述した方法で作製する。たとえば、本願明細書に援用する、ウェルフィング（Ｗｕｅｌｆｉｎｇ）ら（Ｊ．Ａｍ．Ｃｈｅｍ．Ｓｏｃ．１２０：１２６９６〜１２６９７（１９９８））は、チオール化ポリ（エチレングリコール）の単層膜で保護した中性の水溶性金ナノ粒子の作製について説明した。
【００５３】
また、安定化された荷電水溶性半導体ナノ粒子をさまざまな周知の方法で作製することも可能である。たとえば、本願明細書に援用する、チャン（Ｃｈａｎ）ら（Ｓｃｉｅｎｃｅ  ２８１：２０１６〜２０１８（１９９８））は、ナノ粒子とメルカプト酢酸とをクロロホルム中にて反応させることで硫化亜鉛キャップトヒ化カドミウムナノ粒子を作製するための方法について説明した。安定化された荷電水溶性半導体ナノ粒子を作製するためのもうひとつの方法が、本願明細書に援用するミッチェル（Ｍｉｔｃｈｅｌｌ）ら（Ｊ．Ａｍ．Ｃｈｅｍ．Ｓｏｃ．１２１：８１２２〜８１２３（１９９９））によって説明されている。この方法では、セレン化カドミウム／硫化亜鉛ナノ粒子をトリオクチルホスフィンオキシドとトリオクチルホスフィンとの混合物でコーティングした。これらのナノ粒子をジメチルホルムアミド中にて過剰な３−メルカプトプロピオン酸と反応させ、プロピオン酸官能化ナノ粒子を形成した。
【００５４】
また、ナパー（Ｎａｐｐｅｒ）（Ｊ．Ｃｏｌｌｏｉｄ．Ｉｎｔｅｒｆａｃｅ．Ｓｃｉ  ５８：３９０〜４０７（１９７７））によって説明されているように、ポリ（エチレンオキシド）またはポリ（ビニルアルコール）などの非イオン性安定化用有機化合物で粒子をコーティングして安定化された中性の水溶性半導体ナノ粒子を作製することも可能である。
【００５５】
安定化された水溶性半導体ナノ粒子および金属ナノ粒子のいずれに関しても、たとえば、ポリ（エチレングリコール）およびグルタチオンまたはポリ（エチレングリコール）ならびにチオプロニンなどのさまざまな安定化用コーティングまたは単層の混合物を用いることが可能である。
【００５６】
あるいは、単層膜の一成分がリガンドに対する付着点となり、混合単層膜の他の成分が望ましくないタンパク質または捕獲部分の非特異的結合に対するシールドとして機能する混合単層膜をコーティングしたナノ粒子を提供すると有用な場合もある。この実施形態では、一般に、捕獲成分と遮蔽成分とを有する混合単層膜が同じ単層膜の一部である。一般に、捕獲成分は混合単層膜の約５０％未満をなし、約２０％〜４０％が好ましい。逆に、遮蔽成分は単層膜の主成分を形成し、単層膜の少なくとも約５０％をなし、６０％から約９０％が好ましい。
【００５７】
このような混合単層膜の捕獲成分は、本発明の二官能性ペプチドと結合できるものでなければならない。捕獲成分は、リガンドへの結合を可能にするさまざまな化学基で官能化し得るものである。このような化学反応基の非限定的な例としては、−ＮＨ２基、−ＣＯＯＨ基、−ＣＨＯ−基、−ＯＨ基、−Ｘ（Ｃｌ、Ｂｒ、Ｉ）基、スクシンイミド基、およびエポキシ基よりなる群から選択されるものがあげられる。好適な捕獲成分の好ましい例にチオプロニンおよびＧＳＨがある。チオプロニン（ＴＰと略記）はＮ−２−メルカプトプロピオニル−グリシンであり、核酸やペプチドなどのバイオポリマーリガンド（ｌｉｇｎａｄ）に合った都合のよい結合部位として機能する露出したカルボキシ基が存在することから、特に捕獲成分として好適である。
【００５８】
混合単層膜の遮蔽成分は、被覆ナノ粒子に対する非リガンド材料の結合をブロックする機能を果たし、特定のバイオポリマーリガンドなどを結合、単離または固定化する目的でナノ粒子を利用できるようにするものである。好適な遮蔽成分としては、短鎖エチレングリコールオリゴマー、エチレングリコールメタクリレート、糖類、クラウンエーテル、アクリルアミドがあげられるが、これに限定されるものではなく、短鎖エチレングリコールオリゴマーが好ましい。
【００５９】
リガンド
ナノ粒子−リガンド複合体には、複数の複合体を幾何学的コンホメーションで連結できるようにナノ粒子の表面に付着されたリガンドが含まれることになる。
【００６０】
本発明において好適なリガンドには、タンパク質、核酸、ペプチド核酸、合成ポリマーおよびオリゴマーが含まれることになるが、これに限定されるものではない。本発明において好ましいのは、ＤＮＡ、ＲＮＡおよびペプチド核酸などの核酸含有リガンドである。核酸リガンドは一本鎖であっても二本鎖であってもよく、通常は約１０塩基から約１００塩基の範囲となり、約２０塩基から約５０塩基の長さが好ましい。
【００６１】
遠位端に官能基を含むようにするにあたって、本発明のリガンドを誘導体化してもよい。これらの官能基は、リガンドを他の被覆ナノ粒子に結合させたり、あるいはタンパク質などの他の捕獲部分に結合させたりする上で役立つことがある。したがって、たとえば官能基は、グルタチオン−Ｓ−トランスフェラーゼ／グルタチオン、６ＸヒスチジンＴａｇ／Ｎｉ−ＮＴＡ、ストレプトアビジン／ビオチン、Ｓ−タンパク質／Ｓ−ペプチド、クチナーゼ／ホスホネートインヒビター、抗原／抗体、ハプテン／抗ハプテン、葉酸／葉酸結合タンパク質、プロテインＡまたはＧ／免疫グロブリンなどの結合対のメンバーであり得る。
【００６２】
核酸リガンドの場合、核酸分子の５’末端または３’末端のいずれかを多種多様な官能基およびスペーサで誘導体化し、結合を実施することができる。たとえば、官能基の非限定的な一覧には、ＳＣ６Ｈ１２、１から１２個の炭素スペーサを有するアミン基（−ＮＨ２）、１から１２個の炭素スペーサを有するチオール基（ＳＨ）、１から１２個の炭素スペーサまたはトリエチレングリコールスペーサを有するビオチン基、１から１２個の炭素スペーサを有するアクリルアミド基が含まれる。
【００６３】
リガンド−ナノ粒子複合体の合成
単層をコーティングしたナノ粒子などの作製ナノ構造体の表面にリガンドを安定に付着するには、従来技術において周知の多種多様な方法を用いることができる。たとえばリガンドがペプチドである場合、連結の化学的な性質から大きくわけて共有結合と非共有結合の２つのカテゴリに分類される多種多様な方法で、ペプチドを被覆ナノ粒子に付着することが可能である。共有結合による連結方法では、被覆ナノ粒子の官能基およびリガンド上の官能基と反応させるのに小さなクロスリンカー分子を利用する。この方法の基本原理ならびに、これに合った多くのクロスリンカー分子については文献に十分な説明がある（Ｂｉｏｃｏｎｊｕｇａｔｅ  Ｔｅｃｈｎｉｑｕｅｓ、グレッグ（Ｇｒｅｇ）Ｔ．ヘルマンソン（Ｈｅｒｍａｎｓｏｎ）。アカデミック・プレス（Ａｃａｄｅｍｉｃ  Ｐｒｅｓｓ）、カリフォルニア州サン・ディエゴ（Ｓａｎ  Ｄｉｅｇｏ）、１９９６）。この方法の一例では、分子ＥＤＣ［１−エチル−３−（３−ジメチルアミノプロピル）カルボジイミド塩酸塩］を利用して被覆ナノ粒子（Ａｕ−Ｔｐなど））のカルボキシル基とリガンドのアミン基とを架橋させる。
【００６４】
【化１】
2006515418.tif 000002
【００６５】
非共有結合による方法では、被覆ナノ粒子（Ａｕ−ＧＳＨなど）にあらかじめ付着されたリガンドとこれに対応するリガンドのリガンド−結合ドメイン（Ａｕ−ＧＳＨの場合はＧＳＴ）との共有結合の相互作用を利用することはない。上記にて説明したとおり、この目的で多種多様なリガンド／リガンド結合ドメイン対を利用することができる。
【００６６】
【化２】
2006515418.tif 000003
【００６７】
リガンドが核酸分子である場合、単層膜またはナノ粒子表面への直接的な結合を可能にする多種多様な官能基でその５’末端または３’末端を修飾することができる。もちろん、官能基のタイプは単層膜およびナノ粒子自体の性質に左右される。たとえば、単層膜がチオプロニンまたは他の−ＳＨ含有分子のマトリクスで構成される場合、そのリガンドの５’末端または３’末端に化学官能基を付加することができる。リガンド置換反応によってナノ粒子に修飾リガンドを付着する形でも構わない。
【００６８】
規定された数のリガンドを有するリガンド−ナノ粒子複合体の単離
本発明の方法は、ナノ粒子に規定された数のリガンドが付着されたナノ粒子−リガンド複合体の集団を単離できるようにするものである。好ましい実施形態では、サイズ分布が均一で狭いナノ粒子−リガンド複合体の集団をサイズ排除クロマトグラフィ処理してこれを達成する。最初の集団に含まれるナノ粒子の大きさは、そのばらつきが集団の平均的な大きさに対して約２０％を超えないものとし、１０％以内であるのが好ましい。サイズ分布が均一で狭い集団については、ゲル電気泳動（シャーフ（Ｓｃｈａａｆｆ）ら（Ｊ．Ｐｈｙｓ  Ｃｈｅｍ．１０２：１０６４３〜１０６４６を参照のこと）や二相抽出法（たとえば、ウェッテン（Ｗｈｅｔｔｅｎ）ら（Ａｄｖ．Ｍａｔｅｒ．８：４２８〜４３３（１９９６）、スブラマニアム（Ｓｕｂｒａｍａｎｉａｍ）らの米国特許第６，１１３，７９５号を参照のこと）を含む多種多様な方法で作製できる。本発明において好ましいのは、水性溶媒と水混和性有機溶媒との組み合わせを必要とする二相分離スキームを用いる方法である。一般に、サイズ分布の広い安定化された荷電水溶性ナノ粒子を、電解質の存在下にて実質的に水混和性の有機溶媒を加えることでナノ粒子の大きさ基準で分画する。本願明細書において使用する場合、ナノ粒子の集団についての「サイズ分布の広い」とは、大きさが約１ｎｍから約１００ｎｍの範囲にあるナノ粒子を示し、大多数のナノ粒子が大きな粒度範囲にわたって散在している。
【００６９】
本願明細書では、実質的に水混和性の有機溶媒を、少なくとも８０容量％の濃度まで水に完全に溶解する有機溶媒であると定義する。好適な有機溶媒としては、メタノール、エタノール、イソプロパノール、ジメチルスルホキシド、テトラヒドロフラン、ジメチルホルムアミド、ジオキサン、アセトンがあげられるが、これに限定されるものではない。また、好適な有機溶媒には、互いに完全に混和性であって、かつ実質的に水混和性の有機溶媒の混合物が得られる有機溶媒の混合物も含まれる。混合溶媒の例としては、酢酸エチルとメタノール、酢酸エチルとエタノール、酢酸エチルとイソプロパノール、酢酸エチルとアセトン、酢酸エチルとジメチルホルムアミドとジメチルスルホキシド、酢酸エチルとテトラヒドロフランとジオキサンがあげられるが、これに限定されるものではない。好ましい有機溶媒はメタノールまたはエタノールである。使用可能な電解質としては、塩化ナトリウム、リン酸ナトリウム、クエン酸ナトリウム、酢酸ナトリウム、硫酸マグネシウム、塩化カルシウム、塩化アンモニウム、硫化アンモニウムがあげられるが、これに限定されるものではない。二価金属イオン塩は、ポリ（エチレングリコール）とグルタチオンなどの混合コーティングで安定化されたナノ粒子での方が、一成分のコーティングで安定化されたナノ粒子の場合よりもうまく機能するように見える。好ましい電解質は塩化ナトリウムである。
【００７０】
安定化された荷電水溶性ナノ粒子を分画するには、まず電解質濃度が約１０から５００ｍＭの電解質水溶液に粒子を溶解させる。次に、実質的に水混和性の有機溶媒を加える。実質的に水混和性の有機溶媒の添加量は所望の平均粒度によって決まる。適量については常法による実験で判断することが可能である。一般には、濃度が約５容量％から１０容量％になるようにして実質的に水混和性の有機溶媒を加え、最も大きな粒子を沈殿させる。ナノ粒子を遠心分離または濾過によって回収する。遠心分離は一般に、ケンドロ・ラボラトリー・プロダクツ（Ｋｅｎｄｒｏ  Ｌａｂｏｒａｔｏｒｙ  Ｐｒｏｄｕｃｔｓ）（コネチカット州ニュータウン（Ｎｅｗｔｏｗｎ））から入手可能なソーバル（Ｓｏｒｖａｌｌ）（登録商標）ＲＴ７  ＰＬＵＳ遠心装置などの遠心装置を用いて、約４，０００ｒｐｍで約１分かけて行われる。濾過の場合、該当するナノ粒子の大きさを回収できる程度に細孔径の小さな多孔膜を使用することができる。
【００７１】
任意に、実質的に水混和性の有機溶媒をナノ粒子溶液に連続添加し、溶液の溶媒含有量を増し、大きさが小さめのナノ粒子を沈殿させる。添加回数と添加容量はナノ粒子の所望のサイズ分布によって決まるものであり、常法による実験で判断することができる。一般に、実質的に水混和性の有機溶媒を添加し、１回の添加ごとにナノ粒子溶液の溶媒含有量を約５〜１５容量％ずつ増やし、最も小さな粒子を沈殿させられるだけの溶媒濃度約７０容量％まで加えていく。上述したように添加の都度ナノ粒子を回収し、続いて実質的に水混和性の有機溶媒を上清に加える。回収されたナノ粒子を水に再度溶解させれば、テンプルトン（Ｔｅｍｐｌｅｔｏｎ）ら（Ｌａｎｇｍｕｉｒ  １５：６６〜７６（１９９９））によって説明されているようにして透過電子顕微鏡（ＴＥＭ）で画分の粒度分布を判断することができる。画分の平均粒度については後述するゲル電気泳動法で求めることが可能である。
【００７２】
本発明の別の実施形態では、安定化された中性の水溶性ナノ粒子を、電解質の非存在下または存在下にて実質的に水混和性の有機溶媒を添加することで、ナノ粒子の大きさ基準で分画する。安定化された中性の水溶性ナノ粒子を分画するには電解質の存在は必須ではないが、電解質が存在しても悪影響はおよばない。安定化された中性の水溶性ナノ粒子を分画するための方法は、ナノ粒子を最初に電解質の非存在下または存在下で水に溶解させる点を除いて安定化された荷電水溶性ナノ粒子の分画について上述した方法と同じである。好ましい方法は、電解質の非存在下で安定化された中性の水溶性ナノ粒子を水に溶解させる方法である。
【００７３】
サイズ分布が均一で狭いナノ粒子の集団が得られたら、上述した方法でこれを好適なリガンドと複合体化することができる。次に、ナノ粒子−リガンド複合体の集団をサイズ排除クロマトグラフィ（ＳＥＣ）処理して分画を行う。このようにして、規定された数のリガンドを有する複合体を得ることができる。この目的でのサイズ排除分離媒体には何を用いてもよいが、炭水化物を主成分とするサイズ排除媒体が好ましい。サイズ排除分離法では、規定された数のリガンドを有するナナオ粒子を単離するための迅速かつ大規模なシステムが得られる。ナノ粒子−リガンド複合体の有効サイズがリガンドのないナノ粒子の有効サイズの少なくとも２倍でなければならない点は、どの分離プロセスでも同じである。複合体の有効サイズがかなり小さいと、リガンドが１つしか付着していない複合体を単離する上記の機能に限りが出る。さらに、ＳＥＣ媒体に合った細孔径の選択肢は複合体の大きさに左右されるが、いずれにしても複合体の有効サイズよりも大きくなければならない。約２ｎｍから約１０ｎｍの範囲の複合体では、分子量カットオフが約１０００ｋＤＡのＳＥＣ媒体が適しており、カットオフ約２００ｋＤＡが好ましい。本発明で使用するのに好ましい媒体のひとつにスーパーデックス（Ｓｕｐｅｒｄｅｘ）ＴＭ  ２００ゲル濾過媒体がある。
【００７４】
幾何学的ナノ構造体の生成
本発明のナノ粒子−リガンド複合体を単離した後は、これを利用してナノ回路などのベースをなす幾何学的ナノ構造体を作り出すことができる。二量体、三量体、四量体およびこれらの組み合わせをはじめとする多種多様なコンホメーションでナノ粒子を互いに連結してもよい。一般的なコンホメーションの例を図１のＡ〜Ｄの部分に示す。
【００７５】
図１（Ａ）では、最も単純な組み合わせが示されている。ここでは、ナノ粒子（３０）に対する親和性を持つ官能基（２０）によってリガンド（１０）を近位端と遠位端の両方で官能化することができる。一般に、リガンドは核酸またはペプチドであり、官能基はナノ粒子のコーティングに結合することになる。
【００７６】
この系を図１（Ｂ）に示すような三量体の構築に利用できることは、当業者であれば理解できよう。
【００７７】
あるいは、リガンドが一本鎖核酸またはペプチド核酸の場合、図１（Ｃ）に示すようにハイブリダイゼーションを介してリガンドの遠位部でナノ粒子同士を付着させることができる。あるいは、核酸リガンドのハイブリダイゼーションを利用して、図１（Ｄ）に示すような三量体や一本鎖ＤＮＡ３本以上のクロスハイブリダイゼーションによって得られる他のＤＮＡアーキテクチャを得ることもできる。
【００７８】
さらに別の実施形態では、構造体の幾何学的形状を決める結合対のメンバーとの結合によって、リガンドの遠位部を介して複合体を構成できるものと思われる。このスキームの一例を図１（Ｅ）に示す。図１（Ｅ）を参照すると、ナノ粒子（３０）に対する親和性を持つ官能基（２０）によってリガンド（１０）を近位部で官能化させることができる。その後、リガンドの遠位部をビオチン（４０）などの結合対の第１のメンバーで官能化させることができる。さらに、ナナオ粒子−リガンド複合体を、ストレプトアビジンなど（５０）の結合対の第２のメンバーと接触させる。結合対の第２のメンバーが特定の幾何学的コンホメーションに達した場合、本願明細書ではテトラメトリック（ｔｅｔｒａｍｅｔｅｒｉｃ）ヘテロ接合と定義する、幾何学的ナノ構造体の同じコンホメーションが伝達されることになる。
【００７９】
ナノ粒子が金属質または半導体の場合、上述したようにしてこれをアセンブルしてヘテロ接合および相互接続部をナノスケールで形成することができる。金属質の場合、構成したナノ粒子は、ナノメートル規模の電子デバイス同士を連結させ、高密度電子回路の製造を可能にし得るものと思われる。隣接するナノ粒子間の距離を両者間の電位差によって制御可能な形で金属質ナノ粒子を並べてアレイ化した後、このマトリクスをリーバー（Ｌｅｉｂｅｒ）ならびにその共同研究者ら（ルーキーズ（Ｒｕｅｃｋｅｓ）Ｔ．ら（２０００）、Ｓｃｉｅｎｃｅ  ２８９、９４〜９７）がカーボンナノチューブで提案しているものに近い不揮発性メモリデバイスとして利用できるものと思われる。
【００８０】
半導体性ナノ粒子は、スイッチ、増幅器あるいはロジックゲートとしてそのまま利用可能な３端子ゲートデバイスでの用途が見込まれるものである。金属粒子を有機半導体と連結することで、たとえば、負性微分抵抗を呈する２端子スイッチングデバイス（ファン（Ｆａｎ）ら（２００２）ＪＡＣＳ  １２４、５５５０〜５５６０など）を開発することが可能になる。他の考え得る用途として、電界放出ディスプレイデバイスの放出点源ならびに、導電性コーティング中の導電性成分としての用途があげられる。
【実施例】
【００８１】
以下の実施例において本発明をさらに具体的に説明する。これらの実施例は本発明の好ましい実施形態を示すものではあるが、例示目的であげたものにすぎない点を理解されたい。当業者であれば、上記の説明および以下の実施例から本発明に不可欠な特徴を把握することができ、本発明の趣旨および範囲から逸脱することなく、本発明にさまざまな変更および改変をほどこしてこれをさまざまな用途および条件に合わせることができる。
【００８２】
基本方法
特に明記しない限り、試薬はいずれもアルドリッチ・ケミカルズ（Ａｌｄｒｉｃｈ  Ｃｈｅｍｉｃａｌｓ）（ウィスコンシン州ミルウォーキー（Ｍｉｌｗａｕｋｅｅ））から購入し、それ以上精製することなく使用した。
【００８３】
略号の意味は以下のとおりである。「ｈ」は時間（単数または複数）を意味し、「ｍｉｎ」は分（単数または複数）を意味し、「ｓｅｃ」は秒（単数または複数）を意味し、「ｄ」は日（単数または複数）を意味し、「ｍＬ」はミリリットルを意味し、「Ｌ」はリットルを意味する。
【００８４】
実施例１
チオプロニン単層膜保護金ナノ粒子の粒度分画
この実施例の目的は、大きさが均一なチオプロニン単層膜保護金ナノ粒子を作製することであった。この方法は、電解質の存在下で実質的に水混和性の有機溶媒を加えることによる安定化された荷電水溶性ナノ粒子の分画沈殿を含んでなる。
【００８５】
チオプロニン単層膜保護金ナノ粒子の作製
特に明記しない限り、試薬はいずれもアルドリッチ（Ａｌｄｒｉｃｈ）（ウィスコンシン州ミルウォーキー（Ｍｉｌｗａｕｋｅｅ））から購入し、それ以上精製することなく使用した。一般的な反応では、メタノール（ＨＰＬＣグレード）６０ｍＬと酢酸（ＨＰＬＣグレード）１０ｍＬとを、エルレンマイヤーフラスコ内で２〜５分間攪拌することによって混合した。四塩化金酸（ＨＡｕＣｌ４×Ｈ２Ｏ、９９．９９％）（０．３７ｇ）とＮ−（２−メルカプトプロピオニル）グリシン（チオプロニン）（最低９９％、ミズーリ州セント・ルイス（Ｓｔ．Ｌｏｕｉｓ）のシグマ（Ｓｉｇｍａ）から入手）１６．３２ｍｇとを上記の混合溶媒に加え、５分間攪拌することによって溶解させたところ、透明な黄色の溶液が得られた。ＮａＢＨ４（９９％）０．６ｇをナノピュア（Ｎａｎｏｐｕｒｅ）（登録商標）水３０ｇに溶解させることによって、水素化ホウ素ナトリウム溶液を調製した。このＮａＢＨ４溶液を上記の溶液に素早く攪拌しながら滴下して加えた。ＮａＢＨ４溶液の最初の１滴を加えると、ＨＡｕＣｌ４溶液は瞬時に黄色から暗褐色に変化した。この反応は発熱を伴うものであり、溶液をおよそ１５分間温めた。反応時、溶液のｐＨが１．２から約５．０まで変化した。この反応溶液を２時間素早く攪拌した。このチオプロニン単層膜保護金ナノ粒子は水に可溶であり、希釈すると溶液は透明な紫色になった。
【００８６】
ナノ粒子の分画
チオプロニン単層膜保護金ナノ粒子（０．３ｇ）を１００ｍＭ塩化ナトリウム溶液５０ｍＬに溶解させた。このナノ粒子溶液に最終含有量１０容量％までメタノールを加えてナノ粒子の第１の画分を沈殿させた。ナノ粒子をソーバル（Ｓｏｒｖａｌｌ）（登録商標）ＲＴ７  ＰＬＵＳ遠心装置（ケンドロ・ラボラトリー・プロダクツ（Ｋｅｎｄｒｏ  Ｌａｂｏｒａｔｏｒｙ  Ｐｒｏｄｕｃｔｓ）、コネチカット州ニュータウン（Ｎｅｗｔｏｗｎ））での４０００ｒｐｍにて１分間の遠心分離によって回収した。次に、上清に最終含有量２０容量％までメタノールをさらに加え、沈殿したナノ粒子を上述したようにして第２の画分として回収し、これを後の実験に用いた。
【００８７】
実施例２
一本鎖ＤＮＡでの金ナノ粒子の標識
この実施例および他の実施例では、５’Ｃ６  ＳＨ修飾した一本鎖ＤＮＡ（ｓｓＤＮＡ）オリゴヌクレオチドをインテグレイテッド・ディエヌエー・テクノロジーズ・インコーポレイテッド（Ｉｎｔｅｇｒａｔｅｄ  ＤＮＡ  Ｔｅｃｈｎｏｌｏｇｉｅｓ，ＩＮＣ）（アイオワ州コーラルビル（Ｃｏｒａｌｖｉｌｌｅ））から購入した。材料については別途処理することなく受領時のまま使用した。この実施例では、
９８６−ＺＦ：ＡＡＡ  ＡＡＡ  ＧＣＧ  ＴＧＧ  ＧＣＧ  ＴＧＧ  ＧＣＧ  ＴＧＧ  ＧＣＧ  ＴＧＧ  ＧＣＧ［配列番号１］
という配列を有するｓｓＤＮＡを使用した。この実施例および他の実施例では、金粒子として実施例１で作製したＡｕ−Ｔｐ粒子をＨ２Ｏ中での濃度６０μＭで使用した。標識反応でのＡｕ−ＴｐとｓｓＤＮＡとの最適な比を判断するために、適量のＡｕ−Ｔｐ、ｓｓＤＮＡ、ＮａＣｌ、Ｈ２Ｏを以下の表に示すようにして混合し、滴定実験の準備を整えた。
【００８８】
【表１】
2006515418.tif 000004
【００８９】
各反応を１．５ｍＬ容の試験管で実施した。反応混合物を６０℃で１５分間インキュベートし、３０分で徐々に室温まで冷却した。この生成物を、４％アガロース／Ｔｒｉｓ−ホウ酸塩−ＥＤＴＡ（ＴＢＥ）ゲル（バイオホイッタカー（ＢｉｏＷｈｉｔｔａｋｅｒ）、メイン州ロックランド（Ｒｏｃｋｌａｎｄ））を用いるゲル電気泳動によって分析した。ゲルを１×ＴＢＥ泳動緩衝液（８９ｍＭ  Ｔｒｉｓ、８９ｍＭホウ酸、２ｍＭ  ＥＤＴＡ、ｐＨ＝８．３）に浸し、ホライズン（Ｈｏｒｉｚｏｎ）  ５８  ゲルボックス（ライフ・テクノロジーズ（Ｌｉｆｅ  Ｔｅｃｈｎｏｌｏｇｉｅｓ）、メリーランド州ロックビル（Ｒｏｃｋｖｉｌｌｅ））にて９０Ｖの定電圧で８０分間電気泳動を実施した。ＨＰ  ＳｃａｎＪｅｔ  ６３００Ｃ  スキャナ（アジレント・テクノロジーズ（Ａｇｉｌｅｎｔ  Ｔｅｃｈｎｏｌｏｇｉｅｓ）、デラウェア州ウィルミントン（Ｗｉｌｍｉｎｇｔｏｎ））を用いてゲル画像（図２）を記録した。レーン１から６はそれぞれ反応１から６に対応している。
【００９０】
この実験の結果から、標識されたｓｓＤＮＡ数の異なるＡｕ粒子を４％アガロースゲルで明確に区別でき、ｓｓＤＮＡ対Ａｕ−Ｔｐの比が大きくなればなるほど、粒子で見出されるｓｓＤＮＡ数が多くなることが分かる。よって、ｓｓＤＮＡおよびＡｕ−Ｔｐの化学量論を利用してＡｕ粒子表面のｓｓＤＮＡの平均数を制御することが可能である。
【００９１】
実施例３
一本鎖ＤＮＡ数の異なる金ナノ粒子の分離
この実施例は、サイズ排除クロマトグラフィを利用して正確な数のｓｓＤＮＡが付着したＡｕ粒子を得られることを示すものである。この実験では、以下のようにして標識反応を実施した。Ａｕ−Ｔｐ（６０μＭ）１００ｕｌに、４００μＭ  ｓｓＤＮＡ（９８６−ＺＦ）８μＬと１Ｍ  ＮａＣｌ１２μＬとを加えた。この反応混合物を６０℃で１５分間インキュベートし、３０分で徐々に室温まで冷却した。
【００９２】
次に、ＢｉｏＣＡＤ／ＳＰＲＩＮＴ  ＨＰＬＣシステム（パーセプティブ・バイオシステムズ（ＰｅｒＳｅｐｔｉｖｅ  Ｂｉｏｓｙｓｔｅｍｓ）、マサチューセッツ州フラミンガム（Ｆｒａｍｉｎｇｈａｍ））に装着したスーパーデックス（Ｓｕｐｅｒｄｅｘ）  ２００ゲル濾過カラム（アマシャム・バイオサイエンシーズ（Ａｍｅｒｓｈａｍ  Ｂｉｏｓｃｉｅｎｃｅｓ）、ニュージャージー州ピスカタウェイ（Ｐｉｓｃａｔａｗａｙ））に上述した反応混合物を注入し、０．０５ＮａＣｌ／０．１５Ｍ  ＮａＨＰＯ４緩衝液（ｐＨ７）を用いて流量０．５ｍＬ／分で溶出した。溶出プロファイルを図３Ａに示す。ピーク１、２、３は、２、１、０のｓｓＤＮＡで標識したナノ粒子に対応する。図３Ｂには、Ａｕ−Ｔｐ（レーン１）、Ａｕ−Ｔｐ／ｓｓＤＮＡ反応混合物（レーン２）、図３Ａのピーク２に対応するカラム画分（レーン３）を対比したゲル画像を示す。ピーク２の画分のゲル移動度は、この材料が１粒子／１ｓｓＤＮＡ種である点と一致している。このような割当（ａｓｓｉｇｎｍｅｎｔ）を裏付けるさらに他の証拠を次の実施例にあげておく。
【００９３】
実施例４
１粒子／１ｓｓＤＮＡ種から開始する二量体金ナノ粒子構造体の合成
実施例３で説明した手順に従って、ｓｓＤＮＡで金粒子を順次標識した。結果を図４ａおよび図４ｂに示す。図４ａは、実施例２の金ナノ粒子を配列９８６−ＺＦ：ＡＡＡ  ＡＡＡ  ＧＣＧ  ＴＧＧ  ＧＣＧ  ＴＧＧ  ＧＣＧ  ＴＧＧ  ＧＣＧ  ＴＧＧ  ＧＣＧ［配列番号１］で標識したものを示す。
【００９４】
図４ｂは、上述したようにして作製した金ナノ粒子を相補的ｓｓＤＮＡ配列：９８７−ＺＲ：ＡＡＡ  ＡＡＡ  ＣＧＣ  ＣＣＡ  ＣＧＣ  ＣＣＡ  ＣＧＣ  ＣＣＡ  ＣＧＣ  ＣＣＡ  ＣＧＣ［配列番号２］で標識したものを示す。
【００９５】
最後の２７ヌクレオチドが９８６−ＺＦで最後の２７ヌクレオチドと相補的になるように９８７−ＺＲを設計し、１と２とを混合したときに図４ｃに示すＤＮＡ塩基対相互作用で二量体粒子クラスターが形成されるようにした。
【００９６】
４ａおよび４ｂをいずれも０．０５ＮａＣｌ／０．１５Ｍ  ＮａＨＰＯ４緩衝液（ｐＨ７）に濃度２０（Ｍで懸濁させた。４ａを５０（Ｌと４ｂを５０（Ｌとを混合してハイブリダイゼーション反応を実施した後、６０℃で１５分のインキュベーションを行った。次に、反応混合物を２時間で室温まで冷却した。ＢｉｏＣＡＤ／ＳＰＲＩＮＴ  ＨＰＬＣシステム（パーセプティブ・バイオシステムズ（ＰｅｒＳｅｐｔｉｖｅ  Ｂｉｏｓｙｓｔｅｍｓ）、マサチューセッツ州フラミンガム（Ｆｒａｍｉｎｇｈａｍ））に装着したスーパーデックス（Ｓｕｐｅｒｄｅｘ）  ２００ゲル濾過カラム（アマシャム・バイオサイエンシーズ（Ａｍｅｒｓｈａｍ  Ｂｉｏｓｃｉｅｎｃｅｓ）、ニュージャージー州ピスカタウェイ（Ｐｉｓｃａｔａｗａｙ））にハイブリダイゼーション混合物を注入し、０．０５ＮａＣｌ／０．１５Ｍ  ＮａＨＰＯ４緩衝液（ｐＨ７）を用いて流量０．５ｍＬ／分で溶出した。溶出プロファイルを図５Ａに示す。ピーク２で溶出された主要な生成物に加えて、ピーク１および３で表される副生物が顕著であった。これらは、０、２およびこれを超える数のｓｓＤＮＡが付着した粒子の小さな画分を含有する開始材料４ａおよび４ｂに含まれる不純物から生じるものである（４ａおよび４ｂの調製時、収率と純度との間に二律背反がある）。図５Ｂには、Ａｕ−Ｔｐ／ｓｓＤＮＡ（９８６−ＺＲ）反応混合物（レーン１）、４ａおよび４ｂのハイブリダイゼーション反応混合物（レーン２）、図５Ａのピーク２に対応するカラム画分（レーン３）を対比したゲル画像を示す。ピーク２の画分のゲル移動度は、二量体種である点と一致している。
【００９７】
透過電子顕微鏡（ＴＥＭ）でも材料を分析した。この分析については、ＪＥＯＬ−２０１１透過電子顕微鏡を使用して電子電圧（ｅｌｅｃｔｒｏｎ  ｖｏｌｔａｇｅ）２００ｋＶ、倍率５００Ｋで実施した。図６Ａは、ＴＥＭで得られる大きめの視野図である。量的に、精製種の９０％を上回るものが二量体金粒子である。図６Ｂは、いくつかの二量体構造物の拡大図である。
【００９８】
実施例５
単一のビオチン分子での金ナノ粒子の標識
この例は、ＤＮＡリガンドを付着させる目的でビオチンをナノ粒子に固定することについて示すものである。
【００９９】
この特定の例では、５’−ＳＨおよび３’−ビオチン（ＩＤＴ）修飾を含むｓｓＤＮＡを以下のようにして使用した。
９９５−ＢＲ：５’ＳＨ−ＡＡＡ  ＡＡＡ  ＣＧＣ  ＣＣＡ  ＣＧＣ  ＣＣＧ  ＧＡＴ  ＣＣＡ  ＣＧＣ  ＣＣＡ  ＣＧＣ  ３’−ビオチン［配列番号３］
【０１００】
標識反応およびゲル濾過カラム分離を、ｓｓＤＮＡ９９５−ＢＲを用いたこと以外は実施例３および４で説明したようにして実施した。図７Ａおよび図７Ｂに示すように、ピーク２の画分のゲル移動度は、この材料が１粒子／１ｓｓＤＮＡ／ビオチン種である点と一致している。
【図面の簡単な説明】
【０１０１】
【図１（ａ）−１（ｄ）】幾何学的ナノ構造体の生成を示す。
【図２】ｓｓＤＮＡ鎖の数を変えて標識した金ナノ粒子のゲル電気泳動である。
【図３ａ−３ｂ】ｓｓＤＮＡで標識した金ナノ粒子のゲル濾過とその後のゲル電気泳動の結果を示す。
【図４ａ−４ｂ】ｓｓＤＮＡおよび相補的ｓｓＤＮＡで標識した金ナノ粒子を示す。
【図４ｃ】図４ａおよび図４ｂから調製した二量体の形態を示す。
【図５ａ−５ｂ】ｓｓＤＮＡで標識した金ナノ粒子二量体のゲル濾過およびゲル電気泳動を示す。
【図６Ａ】図５ａおよび図５ｂにおける二量体のＴＥＭでの視野図である。
【図６Ｂ】図６Ａにおけるいくつかの二量体構造体の拡大図である。
【図７ａ】ビオチニル化ｓｓＤＮＡで標識した金ナノ粒子二量体のゲル濾過およびゲル電気泳動である。
【配列表】
2006515418.tif 000005
【図１（Ａ）−（Ｅ）】
2006515418.tif 000006
【図２】
2006515418.tif 000007
【図３ａ】
2006515418.tif 000008
【図３ｂ】
2006515418.tif 000009
【図４ａ】
2006515418.tif 000010
【図４ｂ】
2006515418.tif 000011
【図４ｃ】
2006515418.tif 000012
【図５ａ−５ｂ】
2006515418.tif 000013
【図６Ａ】
2006515418.tif 000014
【図６Ｂ】
2006515418.tif 000015
【図７ａ−７ｂ】
2006515418.tif 000016
【国際調査報告】
2006515418.tif 000017